酸化チタン、有機半導体、化合物半導体、シリコン、導電性金属、色素を吸着した多孔質物を酸化チタンで被覆したもの、色素を吸着した酸化チタン、導電性ポリマー材及びそれらを複数組み合わせたもの以下特許請求の範囲において酸化チタン等、色素、電解液の一以上を高分子吸収体でゲル化し粘着性粘弾性を損なわない範囲で乾燥させてゴム状ゲルとし、又は酸化チタン等、色素、電解液の一以上に高分子吸収体を混合し又は加えて水蒸気又は霧状又は粒子状又は液状の水分や有機溶媒やゴム状ゲル化に要するものと温度を適度に与えてゴム状ゲルとしてから粒子状にし又は細分化し又はそのままの状態でさらに薄膜化や均一化を含む加圧凝縮加工をして均一で弾力性と粘着性粘弾性を持つゴム状ゲル材に形成した後、それらゴム状ゲル材の一以上を活性炭又は粒子状炭素又は多孔質炭素又はそれらを複数用いた電極又は電極材又は集電材又は集電体とともに単層又は複層又は両面層で発電する構成となるよう重ね合わせ又は組み合せてプラスチック又はガラス又は金属又はセラミッックの筐体又は容器に収め、必要に応じてその筐体又は容器をさらに単層又は複層となるよう重ね合わせ又は組み合わせたことを特徴とする色素増感太陽電池。前記酸化チタン等、色素、電解液の一以上を高分子吸収体でゲル化し又はゴム状ゲル又はゴム状ゲル材としたこと、又は酸化チタン等、色素、電解液の一以上に高分子吸収体を混合し又は加えて水蒸気又は霧状又は粒子状又は液状の水分や有機溶媒やゴム状ゲル化に要するものと温度を適度に与えてゴム状ゲル又はゴム状ゲル材としたこと。前記酸化チタン等、色素、電解液の一以上を高分子吸収体でゲル化し又はゴム状ゲル又はゴム状ゲル材としたこと、又は酸化チタン、色素、電解液の一以上に高分子吸収体を混合し又は加えて水蒸気又は霧状又は粒子状又は液状の水分や有機溶媒やゴム状ゲル化に要するものと温度を適度に与えてゴム状ゲル又はゴム状ゲル材としたことを特徴とする請求項1記載の太陽電池。前記高分子吸収体でゲル化し又はそれを混合し又は加えてゴム状ゲル又はゴム状ゲル材を形成し又は固体相としたこと、又は当該ゴム状ゲル又はゴム状ゲル材に弾力性や粘着性粘弾性又は導電性又は水分の不透過性や難透過性又は電子やイオンの透過性を持たせたこと。前記高分子吸収体でゲル化し又はそれを混合し又は加えてゴム状ゲル又はゴム状ゲル材を形成し又は固体相としたこと、又は当該ゴム状ゲル又はゴム状ゲル材に弾力性や粘着性粘弾性又は導電性又は水分の不透過性や難透過性又は電子やイオンの透過性を持たせたことを特徴とする請求項1記載の色素増感太陽電池。前記色素のゴム状ゲル又はゴム状ゲル材形成時又は形成後に、異なる特性又は性能の色素を多種用いたこと又は単層又は複層として重ね合わせ又は組み合わせて用いたこと。前記色素のゴム状ゲル又はゴム状ゲル材形成時又は形成後に、異なる特性又は性能の色素を多種用いたこと又は単層又は複層として重ね合わせ又は組み合わせて用いたことを特徴とする請求項1記載の色素増感太陽電池。前記高分子吸収体を溶質又は溶媒の10以上用いたこと、又はそれによりゴム状ゲル又はゴム状ゲル材を形成し又は準固体相又は固体相としたこと又はゴム状ゲル又はゴム状ゲル材に弾力性や粘着性粘弾性又は導電性又は水分の不透過や難透過性又は電子やイオンの透過性を持たせたこと。前記高分子吸収体を溶質又は溶媒の10以上用いたこと、又はそれによりゴム状ゲル又はゴム状ゲル材を形成し又は準固体相や固体相としたこと又はゴム状ゲル又はゴム状ゲル材に弾力性や粘着性粘弾性又は導電性又は水分の不透過や難透過性又は電子やイオンの透過性を持たせたことを特徴とする請求項1記載の色素増感太陽電池。前記ゴム状ゲル又はゴム状ゲル材の内部の水分量を99.8程度以下にしたこと、又はそれによりゴム状ゲル又はゴム状ゲル材を準固体相や固体相としたこと又は弾力性や粘着性粘弾性又は導電性又は水分の不透過性や難透過性又は電子やイオンの透過性を持たせたこと、又はそれらを特徴とする請求項1記載の色素増感太陽電池。前記ゴム状ゲル又はゴム状ゲル材の内部の水分量を99.8程度以下にしたこと、又はそれによりゴム状ゲル又はゴム状ゲル材を準固体相や固体相としたこと又は弾力性や粘着性粘弾性又は導電性又は水分の不透過性や難透過性又は電子やイオンの透過性を持たせたこと、又はそれらを特徴とする請求項1記載の色素増感太陽電池の製造方法。前記ゲル又は高分子吸収体を混合し又は加えて水蒸気又は霧状又は粒子状又は液状の水分や有機溶媒やゴム状ゲル化に要するものと温度を適度に与えたものの内部の水分量を99.8程度以下とし、高分子吸収体を溶質又は溶媒の千倍程度以下としてゴム状ゴム状ゲル又はゴム状ゲル材を形成したこと又は準固体相や固体相としたこと又は弾力性や粘着性粘弾性又は導電性又は水分の不透過性や難透過性又は電子やイオンの透過性を強く持たせたこと、又はそれらを特徴とする請求項1記載の色素増感太陽電池又はその製造方法。前記酸化チタン等、色素、電解液の一以上をその千倍程度以下の高分子吸収体でゲル化し粘着性粘弾性を損なわない範囲で乾燥させてゴム状ゲルとし、又は酸化チタン等、色素、電解液の一以上に高分子吸収体を混合し又は加えて水蒸気又は霧状又は粒子状又は液状の水分や有機溶媒やゴム状ゲル化に要するものと温度を適度に与えてゴム状ゲルとしてから粒子状にし又は細分化し又はそのままの状態でさらに薄膜化や均一化を含む加圧凝縮加工によってゴム状ゲル材に形成して、きめ細やかで弾力や粘着性粘弾性又は導電性又は準固体相や固体相の特性又は水分の不透過性や難透過性又は電子やイオンの透過性を向上させた高性能なゴム状ゲル又はゴム状ゲル材としたこと、又はそれらを特徴とする請求項1記載の色素増感太陽電池又はその製造方法。前記酸化チタン等、色素、電解液の一以上を高分子吸収体でゲル化し粘着性粘弾性を損なわない範囲で乾燥させてゴム状ゲルとし、又は酸化チタン等、色素、電解液の一以上に高分子吸収体を混合し又は加えて水蒸気又は霧状又は粒子状又は液状の水分や有機溶媒やゴム状ゲル化に要するものと温度を適度に与えてゴム状ゲルとしてから粒子状にし又は細分化し又はそのままの状態でさらに薄膜化や均一化を含む加圧凝縮加工をして弾力性や粘着性粘弾性を持つゴム状ゲル材に形成したこと、又はそれらを特徴とする請求項1記載の色素増感太陽電池又はその製造方法。前記ゴム状ゲル又はゴム状ゲル材を、活性炭又は粒子状炭素又は多孔質炭素又はそれらを複数用いた電極又は電極材又は集電材又は集電体とともに単層又は複層又は両面層で発電する構成となるよう重ね合わせ又は組み合せたこと又は用いたこと、又はそのように重ね合わせ又は組み合わせたことを特徴とする請求項1記載の色素増感太陽電池。前記筐体又は容器を、単層又は複層又は両面層となるよう重ね合わせ又は組み合わせるとき、それらを構成する部材又は基板又は電極又は集電体又は導線の一部を省いて重ね合わせ又は組み合わせたこと、又はそれをを特徴とする請求項1記載の色素増感太陽電池。前記ゴム状ゲル又はゴム状ゲル材を、活性炭又は粒子状炭素又は多孔質炭素又はそれらを複数用いた電極又は電極材又は集電材又は集電体とともに単層又は複層又は両面層で発電する構成となるよう重ね合わせ又は組み合わせてプラスチック又はガラス又は金属又はセラミックの筐体又は容器に収めたこと。前記ゴム状ゲル又はゴム状ゲル材を、活性炭又は粒子状炭素又は多孔質炭素又はそれらを複数用いた電極又は電極材又は集電材又は集電体とともに単層又は複層又は両面層で発電する構成となるよう重ね合わせ又は組み合わせてプラスチック又はガラス又は金属又はセラミックの筐体又は容器に収めたことを特徴とする請求項1記載の色素増感太陽電池。前記活性炭又は粒子状炭素又は多孔質炭素又はそれらを複数用いた電極又は電極材又は集電材又は集電体を用いたこと、又はそれを特徴とする請求項1記載の色素増感太陽電池。前記ゴム状ゲル又はゴム状ゲル材とした色素の一部をゲル又はゲルに近い状態とし、酸化チタンペーストを焼結してなる多孔質酸化チタン膜に接するよう重ね合わせ又は組み合わせて、当該多孔質内にゲル又はゲルに近い状態の色素を入り込ませ又は固定させたこと。前記ゴム状ゲル又はゴム状ゲル材とした色素の一部をゲル又はゲルに近い状態とし、酸化チタンペーストを焼結してなる多孔質酸化チタン膜に接するよう重ね合わせ又は組み合わせて、当該多孔質内にゲル又はゲルに近い状態の色素を入り込ませ又は固定させたことを特徴とする請求項1記載の色素増感太陽電池又はその製造方法。酸化チタン等、色素、電解液の一以上を高分子吸収体でゲル化し粘着性粘弾性を損なわない範囲で乾燥させてゴム状ゲルとし、又は酸化チタン等、色素、電解液の一以上に高分子吸収体を混合し又は加えて水蒸気又は霧状又は粒子状又は液状の水分や有機溶媒やゴム状ゲル化に要するものと温度を適度に与えてゴム状ゲルとしてから粒子状にし又は細分化し又はそのままの状態でさらに薄膜化や均一化を含む加圧凝縮加工をして弾力性や粘着性粘弾性を持つゴム状ゲル材に形成した後、それらを活性炭又は粒子状炭素又は多孔質炭素又はそれらを複数用いた電極又は電極材又は集電材又は集電体とともに単層又は複層又は両面層で発電する構成となるよう重ね合わせ又は組み合せてプラスチック又はガラス又は金属又はセラミッックの筐体又は容器に収め、必要に応じてその筐体又は容器をさらに単層又は複層となるよう重ね合わせ又は組み合わせたことを特徴とする色素増感太陽電池の製造方法。前記酸化チタン約100gに対して10L以下の水、色素約0.3gに対して10L以下の水を加えた水溶液に対しそれぞれに1kg程度以下の高分子吸収体を加えてゲル化し、次にゲル内部の水分量を50~99.8程度に乾燥して形成したゴム状ゲルを厚さ約0.01~10mmで1mm角以上のシート状のゴム状ゲル材に形成して、厚さ約0.01~3mmの炭素板の片面又は両面に発電する構成となるよう重ね又は組み合わせるが、このとき液体又はゲル又は冷却又は固体の電解液とともに活性炭及び炭素板又は多孔質炭素板を用い、その後それらを厚さ約0.01~10mmで1mm角以上のプラスチック又はガラス又はセラミックの筐体又は容器に収め、必要によりさらにその筐体又は容器を単層以上に重ね又は組み合わせたこと。前記酸化チタン約100gに対して10L以下の水、色素約0.3gに対して10L以下の水を加えた水溶液に対しそれぞれに1kg程度以下の高分子吸収体を加えてゲル化し、次にゲル内部の水分量を50~99.8程度に乾燥して形成したゴム状ゲルを厚さ約0.01~10mmで1mm角以上のシート状のゴム状ゲル材に形成して、厚さ約0.01~3mmの炭素板の片面又は両面に発電する構成となるよう重ね又は組み合わせるが、このとき液体又はゲル又は冷却又は固体の電解液とともに活性炭及び炭素板又は多孔質炭素板を用い、その後それらを厚さ約0.01~10mmで1mm角以上のプラスチック又はガラス又はセラミックの筐体又は容器に収め、必要によりさらにその筐体又は容器を単層以上に重ね又は組み合わせたことを特徴とする請求項1記載の色素増感太陽電池又はその製造方法。色素増感太陽電池の構成材料の一以上を高分子吸収体でゴム状ゲル材として活性炭や多孔質炭素板等とともに用いること等で、さらなる変換効率の向上や長寿命を図った色素増感太陽電池およびその製造方法を提供する。本発明について、図1から図4の実施例に基づいて説明する。ただし本発明はこれらに限るものではなく、作図も主要な構成物のみとする。図1は、本発明の実施例1の基本ユニットとなる両面層6の構成斜視図であり、多孔質炭素等5の両面に電解液4を重ねた後にゴム状ゲル材の色素3を重ね、次にそれらすべてをゴム状ゲル材の酸化チタン2の膜で包み込み筐体又は容器1に納める。図2は、図1におけるAA断面図で、基本ユニットとなる両面層6の断面図である。当該図により多孔質炭素等5の両面に電解液4を重ねた中心部を、ゴム状ゲル材とした色素3及び酸化チタン2が包み込むことでより安全性を確保する。図3は、本発明の実施例2の基本ユニットとなる単層7の断面図で、酸化チタンペーストを焼結した多孔質酸化チタン9にゴム状ゲル材の色素3を重ねるとき、、当該色素3の接触部分をゲルやゲルに近い状態まで水分を多くして当該多孔質部分に入り込ませる。これは、上記多孔質を活用して接着面積を確保するもので、当該多孔質内に入り込んだゲルやゲルに近い状態のゴム状ゲル材の色素3は、徐々に他の部分が水分量を平衡にしようと均一化を図るために乾燥し十分なゴム状ゲル材の色素3となる。図4は、本発明の実施例3を示す断面図で、図1の基本ユニットとなる両面層6の筐体又は容器1をL型筐体又は容器1-1に変更して、さらに数段重ね合わせた多重ユニット10としたものであり、これにより実用可能な性能又は変換効率が得られる。